(57)【要約】【課題】マグネシウムの材料強度を確保しつつ、高負荷、高回転の使用条件において、摺動面の摩耗を低減すると共に摺動面の耐焼付き性を向上することができるマグネシウム合金軸受を提供する。【解決手段】  軸受の摺動面の少なくとも一部が、マグネシウムにアルミニウム又はスズのいずれか一方又は双方を含有したマグネシウム合金材料からなるマグネシウム合金軸受であって、このマグネシウム合金材料のアルミニウムの含有率が、０．５ｗｔ％から１２ｗｔ％、スズの含有率が、０．５ｗｔ％から１５ｗｔ％である。また、このマグネシウム合金材料は、好ましくは、ケイ素を０．０１ｗｔ％から０．５ｗｔ％で含有してなる。さらに、このマグネシウム合金軸受は、その摺動面に、ポリアミドイミド樹脂に、窒化珪素、酸化アルミニウム、酸化珪素、及びこれらの混合物からなる群から選択される硬質粒子を、０．５ｗｔ％から２０ｗｔ％含有した樹脂を、被覆してなる。【選択図】  図１
2006213983.tif 000002
【特許請求の範囲】
【請求項１】
軸受の摺動面の少なくとも一部が、マグネシウムにアルミニウム又はスズのいずれか一方又は双方を含有したマグネシウム合金材料からなることを特徴とするマグネシウム合金軸受。
【請求項２】
前記マグネシウム合金材料のアルミニウムの含有率が、０．５ｗｔ％から１２ｗｔ％であることを特徴とする請求項１に記載のマグネシウム合金軸受。
【請求項３】
前記マグネシウム合金材料のスズの含有率が、０．５ｗｔ％から１５ｗｔ％であることを特徴とする請求項１に記載のマグネシウム合金軸受。
【請求項４】
前記マグネシウム合金材料のアルミニウムとスズとを合わせた含有率が、０．５ｗｔ％から１５ｗｔ％であることを特徴とする請求項１に記載のマグネシウム合金軸受。
【請求項５】
前記マグネシウム合金材料に、さらにケイ素を０．０１ｗｔ％から０．５ｗｔ％含有したこと特徴とする請求項２から４のいずれか一項に記載のマグネシウム合金軸受。
【請求項６】
ポリアミドイミド樹脂に、窒化珪素、酸化アルミニウム、酸化珪素、及びこれらの組合せからなる群から選択される硬質粒子を０．５ｗｔ％から２０ｗｔ％含有した樹脂を、前記摺動面に被覆したことを特徴とする請求項１から５のいずれか一項に記載のマグネシウム合金軸受。
【請求項７】
前記摺動面に被覆した樹脂の膜厚は、１μｍから１００μｍの膜厚であることを特徴とする請求項１から６のいずれか一項に記載のマグネシウム合金軸受。
【発明の詳細な説明】
【技術分野】
【０００１】
本発明は、軸受の摺動面がマグネシウム合金材料からなる軸受に係り、特に、このマグネシウム合金材料に所定の元素を含有することにより、軸受の摺動性が向上し、摺動面の焼付き及び摩耗が抑制されるマグネシウム合金軸受に関する。
【背景技術】
【０００２】
従来から、マグネシウムは、鉄、アルミニウムなどの他の金属に比べて比重が小さく、また、衝撃荷重などの荷重に対しても適度な材料強度を有するので、機械部材を軽量化するために利用されており、近年では自動車を軽量化する素材としても、注目を集めている。しかし、この金属材料は、初期馴染みに適度な表面硬度（６０Ｈｖ程度）を有しているが、フリクションが高く凝着摩耗しやすいので、例えば軸受などの摺動面を有した機械部材に用いるには適していなかった。
【０００３】
そこで、このようなマグネシウムの凝着摩耗を低減するために、例えば、マグネシウム粉にグラファイト粉を添加して混合粉とし、この混合粉を圧粉成形し、さらに不活性雰囲気で焼結させた軸受材料の製造方法が提案されている（特許文献１）。
【０００４】
【特許文献１】特開平１−１４１２２９号公報
【発明の開示】
【発明が解決しようとする課題】
【０００５】
しかし、上述したような製造方法により製造した軸受材料は、マグネシウムの組織の粒界に介在したグラファイトが、軸受の摺動面に対して摺動時に固体潤滑剤として作用するので、軸受の摺動面の焼付きを低減し、軸受の摺動面の凝着摩耗を抑制することができるが、このグラファイトは、圧粉成形時にマグネシウム粉の結合に寄与しないので、従来のマグネシウム材料に比べてその材料強度を低下させてしまう。そして、このような軸受材料を、例えばエンジンのコンロッド軸受などの高荷重、高回転の条件下で使用する軸受材料として、適用することは、難しい。
【０００６】
本発明は、このような課題に鑑みてなされたものであって、その目的とするところは、マグネシウムの材料強度を確保しつつ、高負荷、高回転の使用環境においても、摺動面の摩耗を低減すると共に摺動面の耐焼付き性を向上することができるマグネシウム合金軸受を提供することである。
【課題を解決するための手段】
【０００７】
本発明者らは、上記の課題を解決すべく多くの実験と研究を行うことにより、マグネシウムにアルミニウム又はスズを添加することにより得られたマグネシウム合金材料は、この金属添加前のマグネシウムの材料強度を確保しつつ、摺動性を向上させることができ、さらには、軸受に必要な表面硬度（４０から６０Ｈｖ）を有することから、高荷重、高回転の条件下で好適に使用可能な軸受の材料であるとの知見を得た。
【０００８】
本発明は、本発明者らが得た上記の新たな知見に基づくものであり、本発明によるマグネシウム合金軸受は、軸受の摺動面の少なくとも一部が、マグネシウムにアルミニウム又はスズのいずれか一方又は双方を含有したマグネシウム合金材料からなることを特徴とする。
【０００９】
前記の如く構成したマグネシウム合金軸受は、マグネシウムにアルミニウム又はスズのいずれか一方又は双方を含有したマグネシウム合金材料を摺動面に備えたので、軸受の摺動性が向上し、摺動面の焼付きの低減、及び、摺動面の摩耗の抑制を図ることができる。さらに、アルミニウム及びスズは、マグネシウムと混合してもマグネシウムの結合を阻害することはないので、このような金属の添加により、マグネシウム合金の材料強度が低下することはない。
【００１０】
そして、このマグネシウム合金軸受は、マグネシウム合金材料のみからなってもよく、軸受の摺動面にのみに、この合金材料をライニングしてもよく、また、荷重が負荷される負荷摺動面の一部に、この合金材料をライニングしてもよい。このように、軸受にマグネシウム合金材料を用いることにより、軸受の重量を軽量化することができる。
【００１１】
さらに、このマグネシウム合金軸受は、上に示す金属材料を溶融後、鋳型に流し込んで製造した鋳造品であってもよく、高温・高圧の条件下で、マグネシウム粉体とアルミニウム又はスズの粉体と、を混合した粉体を、焼き固めた焼結体からなってもよい。
【００１２】
好ましい態様としては、マグネシウム合金材料のアルミニウムの含有率が、０．５ｗｔ％から１２ｗｔ％であり、この範囲内であれば、軸受の摺動性が確実に向上し、摺動面の焼付きの低減及び摺動面の摩耗の抑制を図ることができる。すなわち、この含有率が、０．５ｗｔ％よりも小さいと、添加したアルミニウムがマグネシウム合金の摺動性の向上にほとんど寄与せず、１２ｗｔ％よりも大きいと、この合金材料の摺動性を低下させてしまう。さらに好ましい態様としては、マグネシウム合金材料のアルミニウムの含有率が、５ｗｔ％から１０ｗｔ％であり、このような範囲においては、高荷重の条件下における摺動面の焼付き特性がさらに向上する。
【００１３】
また、好ましい態様としては、マグネシウム合金材料のスズの含有率が、０．５ｗｔ％から１５ｗｔ％であり、この範囲内では、摺動面の焼付きの低減及び摺動面の摩耗の抑制を図ることができる。すなわち、含有率が、０．５ｗｔ％よりも小さいと、添加したスズがマグネシウム合金の摺動性の向上にほとんど寄与せず、１５ｗｔ％よりも大きいと、この合金材料の摺動性を低下させてしまう。さらに好ましい態様としては、マグネシウム合金材料のスズの含有率が、５ｗｔ％から１１ｗｔ％であり、このような範囲においては、高荷重の条件下における摺動面の焼付き特性がさらに向上する。さらに、前記マグネシウム合金材料のアルミニウムとスズとを合わせた含有率が、０．５ｗｔ％から１５ｗｔ％であっても、上述したと同様の効果が得られる。
【００１４】
また、このマグネシウム合金材料は、さらにケイ素を０．０１ｗｔ％から０．５ｗｔ％含有することが好ましく、この範囲においてケイ素を含有することにより、晶出物が分散強化され、軸受の摺動性を向上させることができる。すなわち、この含有率が、０．０１ｗｔ％よりも小さいと、添加したケイ素がマグネシウム合金材料の摺動性の向上にほとんど寄与せず、０．５ｗｔ％よりも大きいと、ケイ素過多によりマグネシウム合金材料の鋳造性が悪くなり、軸受を製品化することが困難となる。
【００１５】
さらに、このようなマグネシウム合金材料からなる軸受の摺動面に、窒化珪素、酸化アルミニウム、酸化珪素、及びこれらの組合せからなる群から選択される硬質粒子を０．５ｗｔ％から２０ｗｔ％含有したポリアミドイミド樹脂を、被覆することが好ましい。このような樹脂を被覆することにより、軸受の摺動性が向上するばかりでなく、初期馴染み性もさらに向上する。そして、硬質粒子の含有率が０．５ｗｔ％よりも少ないと、硬質粒子が摺動面の摩耗の抑制に寄与せず、硬質粒子の含有率が２０ｗｔ％よりも多いと、硬質粒子が合金の耐摩耗性を低下させてしまう。
【００１６】
また、好ましくは、この被覆した樹脂の膜厚は、１μｍから１００μｍの厚みが好ましい。１μｍよりも小さいと、この被覆した樹脂膜がすぐに摩滅し、さらに、１００μｍよりも大きいと、マグネシウム合金材料と樹脂膜との密着性が低下して、この樹脂膜がマグネシウムから剥離する可能性がある。
【００１７】
そして、このような樹脂を被覆することにより、このマグネシウム合金軸受は、さらに、軸受の摺動性が向上し、たとえ長時間の使用により樹脂が摩滅したとしても、下地層であるマグネシウム合金材料が、軸受の摺動面の焼付きを防止することができ、フェールセイフを考慮した軸受を製造することができる。
【発明の効果】
【００１８】
本発明によれば、マグネシウムの材料強度を確保しつつ、軸受の軽量化を図ることができる。さらに、高負荷、高回転の使用環境においても、摺動面の摩耗を抑制すると共に摺動面の焼付き特性を向上することができ、その結果として、軸受の破損防止及び軸受寿命の長寿命化を図ることができる。
【実施例】
【００１９】
以下に、本発明を実施例により説明する。
（実施例１）
鋼（Ｓ４５Ｃ）を母材とした円筒すべり軸受の摺動面に、マグネシウムを主材として、アルミニウム６ｗｔ％、スズ７ｗｔ％、ケイ素０．１ｗｔ％を含有したマグネシウム合金材料を溶融鋳造により、厚さ０．５ｍｍのライニングを施し、直径６０ｍｍ×肉厚３ｍｍのマグネシウム合金軸受を製作した。
【００２０】
（実施例２）
実施例１の軸受のマグネシウム合金材料をライニングした摺動面に、さらに、ポリアミドイミド（ＰＡＩ）樹脂に、窒化珪素（Ｓｉ３Ｎ４）からなる硬質粒子を１ｗｔ％含有した樹脂を、膜厚１０μｍに被覆し、鋼を下地層、マグネシウム合金をライニング層、樹脂をオーバーレイ層とした、３層構造のマグネシウム合金軸受を製作した。
【００２１】
そして、実施例１及び２のマグネシウム合金軸受を、エンジンのコンロッド軸受としてエンジン内に組込み、相手部材の材質：ＦＣ２３０、潤滑油：トヨタ  キャッスル  ＳＬ  ５Ｗ−２０を使用して、回転速度：８０００ｒｐｍの速度条件でエンジンをモータリングさせて摩耗試験を行い、実施例１及び２の摺動面の摩耗量（摩耗深さ）を測定した。この他にも、実施例１の軸受の初期重量を測定した。
【００２２】
さらに、実施例１及び２のマグネシウム合金軸受を、図７に示すジャーナル型焼付き試験機１を用いて、焼付き試験を行った。このジャーナル型焼付き試験機１は、主に、軸受箱２、ジャーナル３、錘４、軸受５、テスト用軸受６、及び駆動機器（図示せず）からなっており、ジャーナル３は、２つの軸受５，６を介して軸受箱内に配置されおり、この軸受箱２は、２つの軸受５，６とジャーナル３との間に油が流れるような構造となっている。そして、テスト用軸受６に近いジャーナルの一端には、錘４が連結しており、他端には、ジャーナル３が回転可能なように駆動機器が配置されている。
【００２３】
そして、本焼付き試験においては、ジャーナル型焼付き試験機１に、テスト用軸受６として、実施例１及び２のマグネシウム合金軸受を配置して、ジャーナルの回転速度：１０００ｒｐｍ、油温：１８０℃の条件下で、錘４を加えていくことにより、実施例１及び２の軸受の摺動面に面圧を増加させて、この摺動面が焼付いたときの焼付き荷重を測定した。
【００２４】
図１は、摩耗試験の結果であり、図２は、焼付き試験の結果を示している。図１に示すように、実施例１（■）及び実施例２（◆）のいずれの軸受も、テスト時間が、２００時間を越えてからは、摩耗量は殆ど増加せず、軸受の摺動面に焼付きは見られなかった。また、実施例１（■）の軸受に比べて実施例２（◆）のポリアミドイミド樹脂の樹脂膜を有した軸受の方が、摩耗量が少なかった。さらに、図２に示すように、実施例１（■）の軸受の摺動面の焼付き荷重は３０ＭＰａ程度、実施例２（◆）の焼付き荷重は４０ＭＰａ程度であった。尚、実施例１の軸受の初期重量は、２７ｇであった。
【００２５】
（比較例１）
実施例１と同形状の円筒すべり軸受であり、実施例１と異なる点は、軸受のライニング材料の成分が異なり、マグネシウムを主材として、アルミニウムを０．２ｗｔ％含有した点である。
【００２６】
（比較例２）
実施例１と同形状の円筒すべり軸受であり、実施例２と異なる点は、軸受のライニング材料の成分が異なり、アルミニウムを主材として、スズ１０ｗｔ％、ケイ素２ｗｔ％含有した点である。
【００２７】
そして、比較例１及び比較例２の軸受も実施例１と同様の摩耗試験を行った。さらに、比較例２のアルミニウム軸受については、実施例１と同様の焼付き試験も行った。図１に示すように、比較例１（△）の軸受は、テスト時間の経過に伴い摩耗量が増加し、４００時間になるまでにその摺動面が焼付いた。また、比較例２（○）の軸受は、テスト時間が２００時間を越えたあたりから摩耗量が増加し、６００時間になるまでにその摺動面が焼付いた。さらに図２に示すように、比較例２（○）の焼付き荷重は２０ＭＰａ程度であり、実施例１及び２の軸受の焼付き荷重に比べ小さかった。尚、比較例２の軸受の初期重量は３４ｇであり、実施例１の軸受よりも、その初期重量は、およそ３０％重かった。
【００２８】
（評価１）
上記結果から、実施例１の如くマグネシウムにアルミニウム、スズ、及びケイ素を含有することにより、軸受の摺動性が向上し、摩耗量が低減したと考えられ、比較例１の如くマグネシウム合金材料に含有するアルミニウムがわずかであると、このアルミニウムが軸受の摺動性に寄与し難いと考えられる。また、比較例２の如くアルミニウムにスズ及びケイ素を含有させたとしても、実施例１の軸受の如く、軸受の摺動性が画期的に向上するとは言い難い。さらに、実施例２の如き樹脂膜を被覆することで、さらに軸受の摺動性は向上したと考えられる。また、実施例１の如くマグネシウムを用いることにより、軸受重量の軽量化を図ることができる。尚、実施例１及び２の軸受が、テスト時間２００時間程度まで、摩耗量が増加したのは、軸受の摺動面が初期馴染みにより摩耗した結果であると考えられ、実施例２の軸受は、樹脂膜により摺動性が向上したため、初期馴染み性が良いと考えられる。
【００２９】
（実施例３）
実施例１と同形状の円筒すべり軸受であり、実施例１と異なる点は、軸受のライニング材質のマグネシウムに、アルミニウムのみを添加した点である。
【００３０】
（実施例４）
実施例１と同形状の円筒すべり軸受であり、実施例１と異なる点は、軸受のライニング材質のマグネシウムに、スズのみを添加した点である。
【００３１】
実施例３の軸受として、アルミニウムの含有率を０ｗｔ％から１５ｗｔ％の範囲内で、その含有率を変えた軸受を製作し、実施例４の軸受として、スズの含有率を０ｗｔ％から１７ｗｔ％の範囲内で、その含有率を変えた軸受を製作し、実施例１と同様の焼付き試験を行った。
【００３２】
図３は、この焼付き試験の結果であり、実施例３（○）の軸受は、マグネシウム合金材料のアルミニウムの含有率の増加に伴い、軸受の焼付き荷重が増加するが、その含有率が７ｗｔ％を超えたあたりから、その荷重が減少し始めた。そして、焼付き荷重を２０ＭＰａ以上確保するためのマグネシウム合金材料のアルミニウムの含有率は、０．５ｗｔ％から１２ｗｔ％であり、さらに、焼付き荷重を３５ＭＰａ以上確保するためのマグネシウム合金材料のアルミニウムの含有率は、５ｗｔ％から１０ｗｔ％であった。
【００３３】
実施例４（▲）の軸受は、マグネシウム合金材料のスズの含有率の増加に伴い、実施例３（○）のアルミニウムよりもさらに焼付き荷重が増加するが、その含有率が７ｗｔ％を超えたあたりから、その荷重が減少し始めた。そして、焼付き荷重を２０ＭＰａ以上確保するためのマグネシウム合金材料のスズの含有率は、０．５ｗｔ％から１５ｗｔ％であり、さらに、焼付き荷重を４０ＭＰａ以上確保するためのマグネシウム合金材料のスズの含有率は、５ｗｔ％から１１ｗｔ％であった。
【００３４】
（評価２）
上記結果から、軸受の摺動面に、マグネシウムにアルミニウム又はスズを添加したマグネシウム合金材料を用いたことにより、軸受の摺動性が向上し、軸受の摺動面が焼付き難くなったと考えられる。また、この軸受の摺動性の向上に伴い、摺動面の摩耗も低減すると考えられる。
【００３５】
そして、実施例３の如くアルミニウムを添加した場合において、マグネシウム合金材料のアルミニウムの含有率が、０．５ｗｔ％よりも小さいと、添加したアルミニウムがマグネシウム合金材料の摺動性の向上にほとんど寄与せず、１２ｗｔ％よりも大きいと、添加したアルミニウムがマグネシウム合金材料の摺動性をかえって阻害してしまうと考えられる。さらに、マグネシウム合金材料のアルミニウムの含有率を５ｗｔ％から１０ｗｔ％の範囲にすると、高荷重の条件下においても、焼付くことなく、使用可能であると考える。
【００３６】
また、同様に、実施例４の如く、スズを添加した場合においても、マグネシウム合金材料のスズの含有率が０．５ｗｔ％よりも小さいと、添加したスズがマグネシウム合金材料の摺動性の向上にほとんど寄与せず、１５ｗｔ％よりも大きいと、添加したスズがマグネシウム合金材料の摺動性をかえって阻害してしまうと考えられる。さらに、マグネシウム合金材料のスズの含有率を５ｗｔ％から１１ｗｔ％の範囲にすると、高荷重の条件下においても、焼付くことなく、使用可能であると考える。
【００３７】
さらに、先に示した実施例１のアルミニウム及びスズを含有した軸受の焼付き試験の結果からもわかるように、マグネシウムにアルミニウムとスズを添加しても軸受の摺動性が向上しており、実施例３及び４の焼付き試験の結果から、マグネシウム合金材料のアルミニウムとスズとを合わせた含有率が、０．５ｗｔ％から１５ｗｔ％の範囲である場合には、上記実施例３及び４と同様の結果が得られると考えられ、高荷重の使用環境においては、５ｗｔ％から１１ｗｔ％の範囲がより好ましいと考えられる。
【００３８】
（実施例５）
実施例５は、実施例３と同じ円筒すべり軸受であり、実施例３の軸受と異なる点は、実施例３のマグネシウム合金材料に、所定量のケイ素を添加した点であり、実施例５−１から実施例５−５の軸受は、下記の表１に示す割合で、実施例３のマグネシウム合金材料にケイ素を含有させたものである。
【００３９】
【表１】
2006213983.tif 000003
【００４０】
そして、実施例３の軸受の焼付き試験と同様の試験を行った。その結果を図４に示す。図４に示すように、実施例５−１から実施例５−５の軸受は、アルミニウムの含有率を増加させても、焼付き荷重は、低下しなかった。また、この合金材料に含有するケイ素（ケイ素含有率）の増加に合わせて、焼付き荷重も増加した。
【００４１】
（比較例３）
実施例３の軸受と同じマグネシウム合金軸受であり、図４に示す結果は、実施例３と同様の結果である。
【００４２】
（評価３）
上記結果から、マグネシウムにアルミニウムを添加したマグネシウム合金材料に、さらにケイ素を添加することで、摺動面の焼付き特性が向上することがわかった。そして、焼付き特性が向上していることから、摺動面の耐摩耗性も向上すると考えられる。さらに、マグネシウムにアルミニウム添加を過ぎた（７ｗｔ％以上添加した）としても、ケイ素を含有させることで、晶出物が分散強化されて、焼付き特性が向上すると考えられる。
【００４３】
また、マグネシウム合金材料に含有するケイ素の含有率としては、０．０１ｗｔ％から０．５ｗｔ％の範囲が好ましく、この含有率が、０．０１ｗｔ％よりも小さいと、添加したケイ素がマグネシウム合金材料の摺動性の向上にほとんど寄与せず、０．５ｗｔ％よりも大きいと、ケイ素過多により鋳造性が悪くなり、製品化することが困難になると考えられる。さらに、スズを添加した場合も同様に、ケイ素を含有することにより、晶出物が分散強化されるので、同じ効果が得られると考えられる。
【００４４】
（実施例６）
実施例２の軸受と同じマグネシウム合金軸受であり、実施例２と異なる点は、ポリアミドイミド（ＰＡＩ）樹脂に、窒化珪素（Ｓｉ３Ｎ４）からなる硬質粒子を５ｗｔ％含有させた点である。
【００４５】
そして、実施例６の軸受として、窒化珪素（Ｓｉ３Ｎ４）の硬質粒子を含有した樹脂膜の膜厚を０μｍから１５０μｍの範囲で被覆した軸受を製作し、これらの軸受に対して、実施例１と同様の摩耗試験を行った。また、上記樹脂膜と同じ成分、同じ膜厚を有する平板の試験体を製作し、下記に示す樹脂の密着試験を行った。
【００４６】
密着試験は、油圧式密着性試験機を用いて、被覆面に対してオイルジェットを垂直に当て、油圧を徐々に大きくするとともにオイルジェットを一定の速度で移動させた。試験後に、各摺動部材の被覆した樹脂膜の剥離の有無を目視観察し、剥離の開始時及び終了における油圧を比較評価した。試験条件は、油圧：０から２５０ＭＰａ，温度：室温である。
【００４７】
本摩耗試験及び本密着試験の結果を図５に示す。図５に示すように、樹脂膜を被覆した場合には、軸受の摺動面の摩耗量が抑制され、膜厚が１００μｍを超えると、樹脂膜とマグネシウム合金材料との密着強度が低下し、さらに摩耗量も増加し始めた。
【００４８】
（評価４）
上記の結果から、硬質粒子を含有した樹脂膜を軸受の摺動面に被覆することにより、軸受の摺動面の摩耗を抑制することができる。そして、摩耗抑制、密着性の確保ができる樹脂膜の膜厚は、1μｍから１００μｍであると考えられる。
【００４９】
（実施例７）
実施例６の軸受と同材質の軸受であり、ポリアミドイミド樹脂を膜厚１０μｍに被覆したものである。
【００５０】
（実施例８）
実施例７の軸受と比べ、樹脂膜の硬質粒子として、窒化珪素（Ｓｉ３Ｎ４）の代わりにアルミナ（Ａｌ２Ｏ３）を含有した点のみ異なる。
【００５１】
（実施例９）
実施例７の軸受と比べ、樹脂膜の硬質粒子として、窒化珪素（Ｓｉ３Ｎ４）の代わりに二酸化珪素（ＳｉＯ２）を含有した点のみ異なる。
【００５２】
そして、実施例７から実施例９の軸受として、各硬質粒子の含有率を０ｗｔ％から３０ｗｔ％の範囲で軸受を製作し、これらの軸受に対して実施例６と同様の摩耗試験を行った。その結果を図６に示す。
【００５３】
図６に示すように、実施例７から実施例９のいずれも、硬質粒子をポリアミドイミド樹脂に添加することにより、摩耗量は低減しており、さらに、２０ｗｔ％を超えると摩耗量が増加した。
【００５４】
（評価５）
このような結果から、軸受の摺動面に被覆する樹脂膜に、硬質粒子を０．５ｗｔ％から２０ｗｔ％含有することで、摺動面の耐摩耗性が向上し、さらに、含有率がこの割合の範囲を満たしているならば、窒化珪素（Ｓｉ３Ｎ４）、アルミナ（Ａｌ２Ｏ３）、二酸化珪素（ＳｉＯ２）の組合せから選択した硬質粒子をポリアミドイミド樹脂に含有させれば、同様の効果が得られると考えられる。
【００５５】
以上、本発明のいくつかの実施形態について詳述したが、本発明は、前記の実施形態に限定されるものではなく、特許請求の範囲に記載された本発明の精神を逸脱しない範囲で、種々の設計変更を行うことができるものである。
【００５６】
例えば、本実施例では、円筒すべり軸受を用いて評価を行ったが、転がり軸受であってもよく、摺動する部位に、このようなマグネシウム合金材料及び樹脂膜を用いることにより、実施例と同様の結果が得られる。
【産業上の利用可能性】
【００５７】
本実施例に示したマグネシウム合金軸受は、マグネシウムがアルミニウムに比べてその比重がおよそ２／３程度と軽量であるため、例えば回転物と共に高速で回転する軸受（コンロッド軸受等）に、特に好適である。
【図面の簡単な説明】
【００５８】
【図１】実施例１及び２の軸受と、比較例１及び２の軸受との摩耗試験結果を示した図。
【図２】実施例１及び２の軸受と、比較例２の軸受との焼付き試験結果を示した図。
【図３】実施例３及び４の軸受の焼付き試験結果を示した図。
【図４】実施例５の軸受と、比較例３の軸受との焼付き試験結果を示した図。
【図５】実施例６の軸受の摩耗試験結果及び密着試験結果を示した図。
【図６】実施例７から９の軸受の焼付き試験結果を示した図。
【図７】図２の焼付き試験に用いたジャーナル型焼付き試験機の全体構成図。
【図１】
2006213983.tif 000004
【図２】
2006213983.tif 000005
【図３】
2006213983.tif 000006
【図４】
2006213983.tif 000007
【図５】
2006213983.tif 000008
【図６】
2006213983.tif 000009
【図７】
2006213983.tif 000010